(57)【要約】【課題】  サイクル特性を向上させることができる負極およびそれを用いた電池を提供する。【解決手段】  負極活物質層１２は、構成元素としてＳｉまたはＳｎを含む粒子状の負極活物質を含有している。負極活物質層１２の表面は、格子状の溝１２Ａにより複数のブロック１２Ｂに分割されている。ブロック１２Ｂの１つ当たりの面積は１．０×１０-6ｃｍ2 〜１．０×１０-2ｃｍ2 である。溝１２Ａは、負極活物質と結着剤とを含む前駆層を負極集電体１１に形成したのち、凸状部を形成したローラーにより圧延することにより形成する。【選択図】        図１
2006155960.tif 000002
【特許請求の範囲】
【請求項１】
負極集電体と、この負極集電体に設けられた負極活物質層とを備え、
前記負極活物質層は、電極反応物質を吸蔵および放出することが可能であり、構成元素として金属元素および半金属元素のうちの少なくとも１種を含む粒子状の負極活物質を含有し、
前記負極活物質層の表面は、溝により複数のブロックに分割されており、
前記ブロックの１つ当たりの表面における面積は１．０×１０-6ｃｍ2 以上１．０×１０-2ｃｍ2 以下である
ことを特徴とする負極。
【請求項２】
前記負極活物質として、スズ（Ｓｎ）およびケイ素（Ｓｉ）のうちの少なくとも一方を構成元素として含む材料を含有することを特徴とする請求項１記載の負極。
【請求項３】
前記ブロックは、規則的に配置されていることを特徴とする請求項１記載の負極。
【請求項４】
前記負極活物質層は、前記負極活物質と結着剤とを含む前駆層を前記負極集電体に形成したのち、前記溝を圧延により形成して作製されたことを特徴とする請求項１記載の負極。
【請求項５】
前記負極活物質層は、前記前駆層を焼成することにより作製されたことを特徴とする請求項４記載の負極。
【請求項６】
正極および負極と共に電解質を備えた電池であって、
前記負極は、負極集電体と、この負極集電体に設けられた負極活物質層とを備え、
前記負極活物質層は、電極反応物質を吸蔵および放出することが可能であり、構成元素として金属元素および半金属元素のうちの少なくとも１種を含む粒子状の負極活物質を含有し、
前記負極活物質層の表面は、溝により複数のブロックに分割されており、
前記ブロックの１つ当たりの表面における面積は１．０×１０-6ｃｍ2 以上１．０×１０-2ｃｍ2 以下である
ことを特徴とする電池。
【請求項７】
前記負極活物質として、スズ（Ｓｎ）およびケイ素（Ｓｉ）のうちの少なくとも一方を構成元素として含む材料を含有することを特徴とする請求項６記載の電池。
【請求項８】
前記ブロックは、規則的に配置されていることを特徴とする請求項６記載の電池。
【請求項９】
前記負極活物質層は、前記負極活物質と結着剤とを含む前駆層を前記負極集電体に形成したのち、前記溝を圧延により形成して作製されたことを特徴とする請求項６記載の電池。
【請求項１０】
前記負極活物質層は、前記前駆層を焼成することにより作製されたことを特徴とする請求項９記載の電池。
【発明の詳細な説明】
【技術分野】
【０００１】
本発明は、電極反応物質を吸蔵および放出することが可能であり、構成元素として金属元素および半金属元素のうちの少なくとも１種を含む粒子状の負極活物質を含む負極およびそれを用いた電池に関する。
【背景技術】
【０００２】
近年、モバイル機器の高性能化および多機能化に伴い、それらの電源である二次電池の高容量化が要求されている。この要求に応える二次電池としてはリチウムイオン二次電池があるが、現在実用化されているものは負極に黒鉛を用いているので、電池容量は飽和状態にあり、大幅な高容量化は難しい。そこで、負極にケイ素（Ｓｉ）あるいはスズ（Ｓｎ）などを用いることが検討されており、最近では、気相法，液相法あるいは焼成法などにより負極集電体に負極活物質層を形成することも報告されている（例えば、特許文献１〜３参照）。ケイ素あるいはスズなどは充放電に伴う膨張収縮が大きいので、微粉化によるサイクル特性の低下が問題であったが、これらの方法によれば、微細化を抑制することができると共に、負極集電体と負極活物質層とを一体化することができるので負極における電子伝導性が極めて良好となり、容量的にもサイクル寿命的にも高性能化が期待されている。
【０００３】
しかし、このように負極集電体と負極活物質層とを一体化した負極においても、充放電を繰り返すと、負極活物質層の激しい膨張および収縮により負極集電体と負極活物質層との間に応力がかかり、負極活物質層の脱落などが生じてサイクル特性が低下するなど問題があった。そこで、負極集電体を粗化することにより、負極集電体との密着性を向上させることが検討されている（例えば、特許文献４参照）。このように粗化した負極集電体に気相法により負極活物質層を形成する場合には、負極集電体の凹凸に応じて複数の１次粒子が成長するので、充放電時には、この１次粒子が分離して膨張収縮することにより応力が緩和される。
【特許文献１】特開平８−５０９２２号公報
【特許文献２】特許第２９４８２０５号公報
【特許文献３】特開平１１−１３５１１５号公報
【特許文献４】特開２００２−８３５９４号公報
【発明の開示】
【発明が解決しようとする課題】
【０００４】
しかしながら、焼成法により負極活物質層を形成する場合には、そのような１次粒子が形成されないので、充放電を数十サイクル繰り返したのちに負極活物質層に不規則な割れが生じ、負極活物質層の形状崩壊やあるいは負極集電体からの剥離などが生じてしまうという問題があった。また、それにより負極において電解質の分解反応などが更に生じてしまうという問題もあった。よって、十分な特性を得ることが難しかった。
【０００５】
本発明はかかる問題点に鑑みてなされたもので、その目的は、負極活物質層の形状崩壊および電解質の分解反応を抑制し、サイクル特性などの電池特性を向上させることができる負極およびそれを用いた電池を提供することにある。
【課題を解決するための手段】
【０００６】
本発明による負極は、負極集電体と、この負極集電体に設けられた負極活物質層とを備え、負極活物質層は、電極反応物質を吸蔵および放出することが可能であり、構成元素として金属元素および半金属元素のうちの少なくとも１種を含む粒子状の負極活物質を含有し、負極活物質層の表面は、溝により複数のブロックに分割されており、ブロックの１つ当たりの表面における面積は１．０×１０-6ｃｍ2 以上１．０×１０-2ｃｍ2 以下のものである。
【０００７】
本発明による電池は、正極および負極と共に電解質を備えたものであって、負極は、負極集電体と、この負極集電体に設けられた負極活物質層とを備え、負極活物質層は、電極反応物質を吸蔵および放出することが可能であり、構成元素として金属元素および半金属元素のうちの少なくとも１種を含む粒子状の負極活物質を含有し、負極活物質層の表面は、溝により複数のブロックに分割されており、ブロックの１つ当たりの表面における面積は１．０×１０-6ｃｍ2 以上１．０×１０-2ｃｍ2 以下のものである。
【発明の効果】
【０００８】
本発明の負極によれば、溝により１つ当たりの面積が１．０×１０-6ｃｍ2 以上１．０×１０-2ｃｍ2 以下のブロックに分割するようにしたので、例えば電池に用いた場合、電解質の分解反応を抑制しつつ、充放電による膨張を吸収することができ、負極の形状崩壊を抑制することができる。よって、サイクル特性などの電池特性を向上させることができる。
【発明を実施するための最良の形態】
【０００９】
以下、本発明の実施の形態について、図面を参照して詳細に説明する。
【００１０】
図１は、本発明の一実施の形態に係る負極１０の概略構成を表すものである。負極１０は、例えば、負極集電体１１に負極活物質層１２が設けられた構造を有している。
【００１１】
負極集電体１１は、電極反応物質との反応性が低い金属元素を含む金属材料により構成されていることが好ましい。例えば、電極反応物質としてリチウム（Ｌｉ）を用いる場合には、リチウムと金属間化合物を形成しない金属元素を含むものが好ましい。電極反応物質との反応により負極集電体１１の構造が破壊してしまうからである。リチウムと金属間化合物を形成しない金属元素としては、例えば、銅（Ｃｕ），ニッケル（Ｎｉ），チタン（Ｔｉ），金（Ａｕ），コバルト（Ｃｏ），鉄（Ｆｅ）あるいはクロム（Ｃｒ）が挙げられる。なお、金属材料には、金属元素の単体だけでなく、２種以上の金属元素あるいは１種以上の金属元素と１種以上の半金属元素とからなる合金も含める。
【００１２】
また、負極集電体１１は、負極活物質層１２と合金化する金属元素を含むことが好ましい。合金化により負極集電体１１と負極活物質層１２との密着性を向上させることができるからである。例えば、後述するように負極活物質として、ケイ素またはスズを構成元素として含むものを用いる場合には、リチウムと金属間化合物を形成せず、負極活物質層１２と合金化する金属元素としては、銅，ニッケルあるいは鉄が挙げられる。これらは負極集電体１１の強度および導電性の観点からも望ましい。
【００１３】
負極集電体１１を構成する金属材料は、非晶質もしくは微細結晶構造を有することが好ましい。負極集電体１１の表面の算術平均粗さ（Ｒａ）は、０．１μｍ以上であることが好ましい。負極活物質層１２との密着性を向上させることができるからである。
【００１４】
負極活物質層１２は、負極活物質として、電極反応物質を吸蔵および放出することが可能であり、金属元素および半金属元素のうちの少なくとも１種を構成元素として含む粒子状負極材料を含有している。この負極材料は金属元素あるいは半金属元素の単体でも合金でも化合物でもそれらを一部に有するようなものでもよく、非晶質または微細結晶構造を有するものが好ましい。
【００１５】
この負極材料を構成する金属元素あるいは半金属元素としては、例えば電極反応物質としてリチウムを用いる場合であれば、リチウムと合金を形成可能なものが挙げられ、例えば、マグネシウム（Ｍｇ），ホウ素（Ｂ），アルミニウム（Ａｌ），ガリウム（Ｇａ），インジウム（Ｉｎ），ケイ素，ゲルマニウム（Ｇｅ），スズ，鉛（Ｐｂ），ビスマス（Ｂｉ），カドミウム（Ｃｄ），銀（Ａｇ），亜鉛（Ｚｎ），ハフニウム（Ｈｆ），ジルコニウム（Ｚｒ），イットリウム（Ｙ），パラジウム（Ｐｄ）あるいは白金（Ｐｔ）などが挙げられる。
【００１６】
中でも、この負極材料としては、ケイ素，ゲルマニウム，スズ，鉛あるいはインジウムを構成元素として含むものが好ましく、特に好ましいのはケイ素またはスズを構成元素として含むものである。高いエネルギー密度を得ることができるからである。
【００１７】
ケイ素の合金またはスズの合金としては、例えば、ケイ素またはスズ以外の第２の構成元素として、銅，ニッケル，コバルト，鉄，亜鉛，ジルコニウム，マンガン（Ｍｎ），チタンおよびニオブ（Ｎｂ）からなる群のうちの少なくとも１種を含むものが挙げられる。中でも、第２の構成元素としては、銅，ニッケル，チタンあるいはコバルトが好ましい。導電性を高めることができるからである。
【００１８】
この負極材料の粒径は１００μｍ以下であることが好ましく、５μｍ以下であればより好ましい。優れたサイクル特性を得ることができるからである。
【００１９】
負極活物質層１２は、また、必要に応じて結着剤を含んでいる。負極活物質層１２は、負極活物質と結着剤とを含む混合物を負極集電体１１に塗布することにより作製されたものでもよいが、負極活物質と結着剤とを含む前駆層を負極集電体１１に形成したのち、焼成することにより作製されたものであることが好ましい。負極活物質層１２の膨張・収縮による破壊を抑制することができると共に、負極集電体１１と負極活物質層１２との密着性を向上させることができるからである。
【００２０】
負極活物質層１２の表面には複数の溝１２Ａが形成されており、それにより負極活物質層１２は複数のブロック１２Ｂに分割されている。負極活物質層１２の膨張を溝１２Ａにより吸収することができ、応力を緩和することができるからである。なお、負極活物質層１２の表面というのは、負極集電体１１と反対側の面である。溝１２Ａは負極活物質層１２の表面から負極集電体１１まで形成されていてもよいが、その一部まででもよい。負極活物質層１２は特に表面側において大きく膨張するからである。
【００２１】
溝１２Ａは例えば格子状に形成されており、ブロック１２Ｂは例えば規則的に配置されている。ブロック１２Ｂの１つ当たりの表面における面積は、１．０×１０-6ｃｍ2 以上１．０×１０-2ｃｍ2 以下の範囲内であることが好ましく、１．０×１０-5ｃｍ2 以上１．０×１０-4ｃｍ2 以下の範囲内であればより好ましい。これよりも小さいと負極活物質層１２の表面積が大きくなり電解質などの分解反応が大きくなってしまい、これよりも大きいと溝１２Ａが少なくなり負極活物質層１２の膨張を十分に吸収することができないからである。なお、ブロック１２Ｂの表面における面積というのは、図１において梨子地で示したように、溝１２Ａの部分を含まない負極活物質層１２の最表面側に位置する面の面積である。
【００２２】
負極活物質層１２は、また、負極集電体１１との界面の少なくとも一部において負極集電体１１と合金化していることが好ましい。具体的には、界面において負極集電体１１の構成元素が負極活物質層１２に、または負極活物質層１２の構成元素が負極集電体１１に、またはそれらが互いに拡散していることが好ましい。密着性を向上させることができ、負極活物質層１２Ｂが膨張収縮により負極集電体１２Ａから脱落してしまうことを抑制することができるからである。
【００２３】
負極１０は、例えば、次のようにして製造することができる。
【００２４】
まず、上述した粒子状の負極材料と結着剤とを分散媒を用いて混合し、スラリーとしたのち、負極集電体１１に塗布し、前駆層を形成する。次いで、例えば格子状の凸状部が形成されたローラーを用いて前駆層を圧延することにより、溝１２Ａおよびブロック１２Ｂを形成する。続いて、必要に応じて前駆層を焼成する。これにより図１に示した負極１０が得られる。
【００２５】
この負極１０は、例えば、次のような二次電池の負極に用いられる。
【００２６】
図２は、その二次電池の構成を表すものである。この二次電池は、いわゆるコイン型といわれるものであり、外装カップ２１に収容された負極１０と、外装缶２２の内に収容された正極２３とが、セパレータ２４を介して積層されたものである。
【００２７】
外装カップ２１および外装缶２２の周縁部は絶縁性のガスケット２５を介してかしめることにより密閉されている。外装カップ２１および外装缶２２は、例えば、ステンレスあるいはアルミニウムなどの金属によりそれぞれ構成されている。
【００２８】
正極２３は、例えば、正極集電体２３Ａと、正極集電体２３Ａに設けられた正極活物質層２３Ｂとを有しており、正極活物質層２３Ｂの側が負極活物質層１２と対向するように配置されている。正極集電体２３Ａは、例えば、アルミニウム，ニッケルあるいはステンレスなどにより構成されている。
【００２９】
正極活物質層２３Ｂは、例えば、正極活物質としてリチウムを吸蔵および放出することが可能な正極材料のいずれか１種または２種以上を含んでおり、必要に応じて炭素材料などの導電材およびポリフッ化ビニリデンなどの結着剤を含んでいてもよい。リチウムを吸蔵および放出することが可能な正極材料としては、例えば、一般式Ｌｉx ＭＩＯ2 で表されるリチウム含有金属複合酸化物が好ましい。リチウム含有金属複合酸化物は、高電圧を発生可能であると共に、高密度であるため、二次電池の更なる高容量化を図ることができるからである。なお、ＭＩは１種類以上の遷移金属であり、例えばコバルトおよびニッケルのうちの少なくとも一方が好ましい。ｘは電池の充放電状態によって異なり、通常０．０５≦ｘ≦１．１０の範囲内の値である。このようなリチウム含有金属複合酸化物の具体例としては、ＬｉＣｏＯ2 あるいはＬｉＮｉＯ2 などが挙げられる。
【００３０】
なお、正極２３は、例えば、正極活物質と導電材と結着剤とを混合して分散媒に分散させてスラリーとしたのち、正極集電体２３Ａに塗布し乾燥させ、圧縮成型して正極活物質層２３Ｂを形成することにより作製することができる。
【００３１】
セパレータ２４は、負極１０と正極２３とを隔離し、両極の接触による電流の短絡を防止しつつ、リチウムイオンを通過させるものである。このセパレータ２４は、例えば、ポリエチレンやポリプロピレンにより構成されている。
【００３２】
セパレータ２４には、液状の電解質である電解液が含浸されている。この電解液は、例えば、溶媒と、この溶媒に溶解された電解質塩とを含んでおり、必要に応じて添加剤を含んでいてもよい。溶媒としては、例えば、炭酸エチレン，炭酸プロピレン，炭酸ジメチル，炭酸ジエチルあるいは炭酸エチルメチルなどの非水溶媒が挙げられる。溶媒はいずれか１種を単独で用いてもよいが、２種以上を混合して用いてもよい。
【００３３】
電解質塩としては、例えば、ＬｉＰＦ6 ，ＬｉＣＦ3 ＳＯ3 あるいはＬｉＣｌＯ4 などのリチウム塩が挙げられる。電解質塩は、いずれか１種を単独で用いてもよいが、２種以上を混合して用いてもよい。
【００３４】
この二次電池は、例えば、負極１０、電解液が含浸されたセパレータ２４および正極２３を積層して、外装カップ２１と外装缶２２との中に入れ、それらをかしめることにより製造することができる。
【００３５】
この二次電池では、充電を行うと、例えば、正極２３からリチウムイオンが放出され、電解液を介して負極１０に吸蔵される。放電を行うと、例えば、負極１０からリチウムイオンが放出され、電解液を介して正極２３に吸蔵される。本実施の形態では、負極活物質層１２の表面が溝１２Ａにより所定の大きさのブロック１２Ｂに分割されているので、負極１２における電解液の分解反応が抑制されると共に、充電による負極活物質層１２の膨張が吸収される。
【００３６】
本実施の形態に係る負極１０は、次のような二次電池に用いてもよい。
【００３７】
図３は、その二次電池の構成を表すものである。この二次電池は、リード３１，３２が取り付けられた電極巻回体３０をフィルム状の外装部材４１内部に収容したものであり、小型化，軽量化および薄型化が可能となっている。
【００３８】
リード３１，３２は、それぞれ、外装部材４１の内部から外部に向かい例えば同一方向に導出されている。リード３１，３２は、例えば、アルミニウム，銅，ニッケルあるいはステンレスなどの金属材料によりそれぞれ構成されており、それぞれ薄板状または網目状とされている。
【００３９】
外装部材４１は、例えば、ナイロンフィルム，アルミニウム箔およびポリエチレンフィルムをこの順に貼り合わせた矩形状のアルミラミネートフィルムにより構成されている。外装部材４１は、例えば、ポリエチレンフィルム側と電極巻回体３０とが対向するように配設されており、各外縁部が融着あるいは接着剤により互いに密着されている。外装部材４１とリード３１，３２との間には、外気の侵入を防止するための密着フィルム４２が挿入されている。密着フィルム４２は、リード３１，３２に対して密着性を有する材料、例えば、ポリエチレン，ポリプロピレン，変性ポリエチレンあるいは変性ポリプロピレンなどのポリオレフィン樹脂により構成されている。
【００４０】
なお、外装部材４１は、上述したアルミラミネートフィルムに代えて、他の構造を有するラミネートフィルム，ポリプロピレンなどの高分子フィルムあるいは金属フィルムにより構成するようにしてもよい。
【００４１】
図４は、図３に示した電極巻回体３０のＩ−Ｉ線に沿った断面構造を表すものである。電極巻回体３０は、負極１０と正極３３とをセパレータ３４および電解質層３５を介して積層し、巻回したものであり、最外周部は保護テープ３６により保護されている。
【００４２】
負極１０は、負極集電体１１の両面に負極活物質層１２が設けられた構造を有している。正極３３も、正極集電体３３Ａの両面に正極活物質層３３Ｂが設けられた構造を有しており、正極活物質層３３Ｂと負極活物質層１２とが対向するように配置されている。正極集電体３３Ａ，正極活物質層３３Ｂおよびセパレータ３４の構成は、それぞれ上述した正極集電体２３Ａ，正極活物質層２３Ｂおよびセパレータ２４と同様である。
【００４３】
電解質層３５は、高分子化合物よりなる保持体に電解液を保持させたいわゆるゲル状の電解質により構成されている。ゲル状の電解質は高いイオン伝導率を得ることができると共に、電池の漏液を防止することができるので好ましい。電解液の構成は、図２に示したコイン型の二次電池と同様である。高分子材料としては、例えばポリフッ化ビニリデンが挙げられる。
【００４４】
この二次電池は、例えば、次のようにして製造することができる。
【００４５】
まず、負極１０および正極３３のそれぞれに、保持体に電解液を保持させた電解質層３５を形成し、リード３１，３２を取り付ける。次いで、電解質層３５が形成された負極１０と正極３３とをセパレータ３４を介して積層し、巻回して、最外周部に保護テープ３６を接着して電極巻回体３０を形成する。続いて、例えば、外装部材４１の間に電極巻回体３０を挟み込み、外装部材４１の外縁部同士を熱融着などにより密着させて封入する。その際、リード３１，３２と外装部材４１との間には密着フィルム４２を挿入する。これにより、図３および図４に示した二次電池が完成する。
【００４６】
また、次のようにして製造してもよい。まず、負極１０および正極３３のそれぞれにリード３１，３２を取り付けたのち、負極１０と正極３３とをセパレータ３４を介して積層して巻回し、最外周部に保護テープ３６を接着して、電極巻回体３０の前駆体である巻回体を形成する。次いで、この巻回体を外装部材４１に挟み、一辺を除く外周縁部を熱融着して袋状としたのち、電解液と、高分子化合物の原料であるモノマーと、重合開始剤と、必要に応じて重合禁止剤などの他の材料とを含む電解質用組成物を、外装部材４１の内部に注入する。続いて、外装部材４１の開口部を真空雰囲気下で熱融着して密封し、熱を加えてモノマーを重合させて高分子化合物とすることによりゲル状の電解質層３５を形成する。これにより、図３および図４に示した二次電池が完成する。
【００４７】
この二次電池の作用は、図２に示したコイン型の二次電池と同様である。
【００４８】
このように本実施の形態によれば、負極活物質層１２の表面を溝１２Ａにより所定の大きさのブロック１２Ｂに分割するようにしたので、負極１２における電解液の分解反応を抑制しつつ、充電による負極活物質層１２の膨張を吸収することができ、負極１２の形状崩壊を抑制することができる。よって、サイクル特性などの電池特性を向上させることができる。
【実施例】
【００４９】
更に、本発明の具体的な実施例について図面を参照して詳細に説明する。
【００５０】
（実施例１−１〜１−４）
図１に示した負極１０を作製した。まず、ケイ素と銅との元素組成がモル比で９０：１０の銅−ケイ素合金を溶融急冷（単ロール）法により合成し、メノウ製ポットおよびジルコニア製ボールを用いてメカニカルミリング処理により平均粒径１μｍの粉末を得た。次いで、この銅−ケイ素合金粉末を負極活物質として用い、銅−ケイ素合金粉末９質量部と結着剤であるポリフッ化ビニリデン１質量部とを混合し、分散媒であるＮ−メチル−２−ピロリドンを加えてスラリーとした。続いて、このスラリーを厚み１８μｍの粗化した銅箔よりなる負極集電体１１に塗布して前駆層を形成した。
【００５１】
そののち、この前駆層を格子状の凸状部を形成したローラーを用いて圧延し、溝１２Ａおよびブロック１２Ｂを形成した。その際、格子幅が異なるローラーを用いることにより、実施例１−１〜１−４で表１に示したようにブロック１２Ｂの１つ当たりの表面における面積を変化させた。溝１２Ａを形成したのち、前駆層を真空雰囲気中において４００℃で１２時間加熱して焼成した。これにより実施例１−１〜１−４の負極１０を得た。
【００５２】
実施例１−１〜１−４に対する比較例１−１，１−２として、ブロックの面積を変化させたことを除き、他は実施例１−１〜１−４と同様にして負極を作製した。
【００５３】
作製した実施例１−１〜１−４および比較例１−１，１−２の負極１０を用いて、図２に示したコイン型の二次電池を作製した。その際、正極２３は、正極活物質としてコバルト酸リチウム（ＬｉＣｏＯ2 ）を用い、カーボンブラックおよびポリフッ化ビニリデンと混合してアルミニウム箔よりなる正極集電体２３Ａに塗布し、圧縮成型して正極活物質層２３Ｂを形成することにより作製した。電解液には、炭酸エチレン３０質量％と炭酸ジエチル６０質量％と炭酸ビニレン１０質量％とを混合した溶媒に、ＬｉＰＦ6 を１．０ｍｏｌ／ｋｇとなるように溶解させたものを用いた。セパレータ２４にはポリプロピレン製の微多孔膜を用いた。
【００５４】
作製した実施例１−１〜１−４および比較例１−１，１−２の二次電池について、上限電圧４．２Ｖ、電流密度１ｍＡ／ｃｍ2 の条件で定電流定電圧充電を行ったのち、電流密度１ｍＡ／ｃｍ2 、終止電圧２．５Ｖの条件で定電流放電を行うという充放電を繰り返し、１サイクル目の放電容量および１サイクル目に対する５０サイクル目の放電容量維持率を求めた。その結果を表１に示す。
【００５５】
【表１】
2006155960.tif 000003
【００５６】
表１に示したように、ブロック１２Ｂの面積を増加させると、容量維持率は極大値まで向上しそれ以降は低下に転じる傾向が見られた。すなわち、負極活物質層１２の表面を溝１２Ａにより面積が１．０×１０-6ｃｍ2 以上１．０×１０-2ｃｍ2 以下のブロック１２Ｂに分割するようにすれば、サイクル特性を向上させることができることが分かった。
【００５７】
（実施例２−１）
銅−ケイ素合金粉末の平均粒径を５μｍとしたことを除き、他は実施例１−２と同様にして二次電池を作製した。実施例２−１の二次電池についても、実施例１−２と同様にして充放電を行い、１サイクル目の放電容量および５０サイクル目の容量維持率を求めた。その結果を表２に示す。
【００５８】
【表２】
2006155960.tif 000004
【００５９】
表２に示したように、負極活物質である銅−ケイ素合金粉末の平均粒径を５μｍ以下とすれば高いサイクル特性を得られることが分かった。
【００６０】
（実施例３−１〜３−３，４−１〜４−４）
実施例３−１〜３−３では、負極活物質として、銅−ケイ素合金粉末に代えてケイ素粉末を用い、表３に示したように焼成温度を変化させたことを除き、他は実施例１−２と同様にして負極１０および二次電池を作製した。実施例４−１〜４−４では、負極活物質として、銅−ケイ素合金粉末に代えて、単ロール法を用いて作製した銅−スズ合金粉末を用い、２００℃で焼成したことを除き、他は実施例１−１〜１−４と同様にして負極１０および二次電池を作製した。その際、ブロック１２Ｂの面積は実施例１−１〜１−４と同様に表４に示したように変化させた。
【００６１】
実施例３−１〜３−３に対する比較例３−１，３−２、および実施例４−１〜４−４に対する比較例４−１，４−２として、ブロックの面積を変化させたことを除き、他は実施例３−１〜３−３または実施例４−１〜４−４と同様にして負極および二次電池を作製した。
【００６２】
作製した実施例３−１〜３−３，４−１〜４−４および比較例３−１，３−２，４−１，４−２の二次電池についても、実施例１−１〜１−４と同様にして充放電を行い、１サイクル目の放電容量および５０サイクル目の容量維持率を求めた。その結果を表３，４に示す。
【００６３】
【表３】
2006155960.tif 000005
【００６４】
【表４】
2006155960.tif 000006
【００６５】
表３，４に示したように、実施例３−１〜３−３，４−１〜４−４によれば、比較例３−１，３−２，４−１，４−２に比べてサイクル特性を向上させることができた。すなわち、他の負極活物質を用いた場合においても、負極活物質層１２の表面を溝１２Ａにより上述した大きさのブロック１２Ｂに分割するようにすれば、サイクル特性を向上させることができることが分かった。
【００６６】
以上、実施の形態および実施例を挙げて本発明を説明したが、本発明は上記実施の形態および実施例に限定されるものではなく、種々変形可能である。例えば、上記実施の形態および実施例では、液状の電解質である電解液、またはいわゆるゲル状の電解質を用いる場合について説明したが、他の電解質を用いるようにしてもよい。他の電解質としては、イオン伝導性を有する固体電解質、固体電解質と電解液とを混合したもの、あるいは固体電解質とゲル状の電解質とを混合したものが挙げられる。
【００６７】
なお、固体電解質には、例えば、イオン伝導性を有する高分子化合物に電解質塩を分散させた高分子固体電解質、またはイオン伝導性ガラスあるいはイオン性結晶などよりなる無機固体電解質を用いることができる。高分子固体電解質の高分子化合物としては、例えば、ポリエチレンオキサイドあるいはポリエチレンオキサイドを含む架橋体などのエーテル系高分子化合物、ポリメタクリレートなどのエステル系高分子化合物、アクリレート系高分子化合物を単独あるいは混合して、または共重合させて用いることができる。また、無機固体電解質としては、窒化リチウムあるいはリン酸リチウムなどを含むもの用いることができる。
【００６８】
また、上記実施の形態および実施例では、コイン型および巻回ラミネート型の二次電池について説明したが、本発明は、円筒型，角型，ボタン型，薄型，大型あるいは積層ラミネート型などの他の形状を有する二次電池についても同様に適用することができる。加えて、二次電池に限らず、一次電池についても適用することができる。
【図面の簡単な説明】
【００６９】
【図１】本発明の一実施の形態に係る負極の構成を表す斜視図である。
【図２】図１に示した負極を用いた二次電池の構成を表す断面図である。
【図３】図１に示した負極を用いた他の二次電池の構成を表す分解斜視図である。
【図４】図３に示した二次電池のＩ−Ｉ線に沿った構造を表す断面図である。
【符号の説明】
【００７０】
１０…負極、１１…負極集電体、１２…負極活物質層、１２Ａ…溝、１２Ｂ…ブロック、２１…外装カップ、２２…外装缶、２３，３３…正極、２３Ａ，３３Ａ…正極集電体、２３Ｂ，３３Ｂ…正極活物質層、２４，３４…セパレータ、２５…ガスケット、３１，３２…リード、３０…電極巻回体、３５…電解質層、３６…保護テープ
【図１】
2006155960.tif 000007
【図２】
2006155960.tif 000008
【図３】
2006155960.tif 000009
【図４】
2006155960.tif 000010